(57)【特許請求の範囲】
【請求項１】
ワーク及び前記ワークを研削する砥石車に研磨スラリーを除きかつ濾過されずに混じる研削屑、砥石屑を含む研削液を注ぎながら前記ワークを前記砥石車で研削加工する研削加工方法において、幅方向が０．５ｍｍ〜２ｍｍ、高さ方向が０．５ｍｍ〜２ｍｍの少なくとも４個以上の微細孔が直線状又は円周状に配置された噴射孔列と、前記噴射孔列の全てと連通する拡張室と、前記拡張室と連通する供給口と、を備えた噴射ノズルであって、該噴射ノズルの材質は鉄系材質であり、少なくとも前記噴射孔の孔内面及び出入口が浸炭処理されている噴射ノズルを用いて、前記供給口より前記研削液を供給して、前記研削液を前記噴射孔より、噴出させ、前記ワーク及び前記砥石車に前記研削液を注ぎ研削加工を行うことを特徴とする研削加工方法。
【請求項２】
前記ノズル材質はステンレスであることを特徴とする請求項１記載の研削加工方法。
【請求項３】
前記噴射ノズルは直線状の一列の噴射孔を有するフラット型噴射ノズルであることを特徴とする請求項１又は２に記載の研削加工方法。
【請求項４】
前記噴射ノズルは円周状に配設された噴射孔を有する円周型噴射ノズルであることを特徴とする請求項１又は２に記載の研削加工方法。
【請求項５】
前記研削液は絶対濾過度２０〜３０μｍのフィルターを介して供給することを特徴とする請求項１又は２又は３又は４記載の研削加工方法。
【発明の詳細な説明】
【技術分野】
【０００１】
本発明は、研削加工において、研削液を供給するのに適した噴射ノズルの改良、及びこの噴射ノズルを用いた研削加工法に関する。
【背景技術】
【０００２】
従来、研削加工においては、ワークとワークを研削する砥石車に研削液を注ぎながら加工している。図８に示すように、研削液の供給は同パイプ等を断面を円形のまま、あるいは扁平にさせて、又は、末広がりのノズルを用いて砥石車等に研削液がかかるように折り曲げ、配置している。従来のこのような研削液の供給方法では、多量の研削液を必要とし、また、研削液が飛散し易く、エネルギー効率や環境の観点から改善が要求されている。
【０００３】
一方、騒音低減、エネルギー効率の改善を図るものとして、エアーブロー用のエアーノズルでは、例えば、シルベント社製の幅方向が０．５ｍｍ〜２ｍｍ、高さ方向が０．５ｍｍ〜２ｍｍの少なくとも４個以上の微細孔が直線状又は円周状に配置された噴射孔列と、噴射孔列の全てと連通する拡張室と、拡張室と連通する供給口とを備えたフラットタイプの噴射ノズルが知られている。特許文献１、段落［００２３］後段、特許文献２、段落［００４３］中段等。また、かかる形状のものは特許文献３，４等のものが知られている。また、噴射孔の配置がフラットではなく円周状に配設したものもよく知られている。このものは、多数の微細孔からなる噴射孔よりエアーを層流にして噴出することにより、切粉を効率的に吹き飛ばし、騒音値を下げ、コンプレッサーエアー消費量を抑えることができる。また、切削加工に利用した例も知られている（非特許文献１）。
【特許文献１】特開平１１−２９１３９８号公報
【特許文献２】特開２００３−４０９０５号公報
【特許文献３】特開平８−３８９４８号公報
【特許文献４】特開平１−３１７５６１号公報
【非特許文献１】株式会社  テンコーポレーション  カタログ  ２００４  ＳＩＬＶ    ＥＮＴ（登録商標）  ＡＰＰＬＩＣＡＴＩＯＮ  ＢＯＯＫ（カタログ）９８頁
【発明の開示】
【発明が解決しようとする課題】
【０００４】
そこで、前述した切削液に代えて研削液に使用することが期待された。しかし、研削液への転用について一言述べられているに過ぎず、本格的な利用については開示されていない。また、切削液の場合は、循環する切削液への切粉の混入や塵埃の混入は少なく、また、フィルター等により濾過するので、微少孔である噴射孔を塞ぐことや、噴射孔の摩耗等の問題は少ない。
【０００５】
しかしながら、研削液への適用は困難であった。即ち、研削液は砥石による研削のため、研削屑も非常に微少で、必ずしも濾過されずに循環する研削液に混じり、かかる微少孔の噴射孔を塞ぐという問題があった。さらに、研削加工の場合は、研削屑の他に、大量の微少の砥石屑が混入し、特にこの砥石屑は非常に硬く、小さいので、微少孔の噴射孔を塞ぐ場合の他、逆に噴射孔を削り、層流状態が崩れ、消費量が増大して、研削効率も下がり、エネルギーロスを発生してしまうという問題があった。
【０００６】
本発明の課題は、かかる問題点に鑑みて、研削液による噴射ノズルの微細な噴射孔列の摩耗を防止し、研削液の層流状態を確保し、研削効率がよく、省エネの噴射ノズルを提供することである。さらに、かかる噴射ノズルを用いた研削加工方法を提供することである。
【課題を解決するための手段】
【０００７】
本発明においては、ワーク及び前記ワークを研削する砥石車に研磨スラリーを除きかつ濾過されずに混じる研削屑、砥石屑を含む研削液を注ぎながら前記ワークを前記砥石車で研削加工する研削加工方法において、幅方向が０．５ｍｍ〜２ｍｍ、高さ方向が０．５ｍｍ〜２ｍｍの少なくとも４個以上の微細孔が直線状又は円周状に配置された噴射孔列と、前記噴射孔列の全てと連通する拡張室と、前記拡張室と連通する供給口と、を備えた噴射ノズルであって、該噴射ノズルの材質は鉄系材質であり、少なくとも前記噴射孔の孔内面及び出入口が浸炭処理されている噴射ノズルを用いて、前記供給口より前記研削液を供給して、前記研削液を前記噴射孔より、噴出させ、前記ワーク及び前記砥石車に前記研削液を注ぎ研削加工を行う研削加工方法を提供することにより前述した課題を解決した。
【０００８】
即ち、列状に配置された微細孔からなる噴射孔列の近傍を浸炭処理することにより、砥石屑や研削屑の通過する噴射孔、入口、出口の表面硬さを高くする。これにより耐摩耗性が高くなる。表面の耐摩耗性を高くするためには、メッキ、溶射、イオンプレーティング等もあるが、かかる方法では、表面に膜を形成するため噴射孔の断面が小さくなり、形状も不安定である。また、噴射孔を二分割したりしないと、噴射孔内部まで、メッキやコーティングをするのは困難である。これに対して、浸炭処理とすれば、温度による変形程度であり、断面積の減少の少ない。また、二分割したりしなくても、真空浸炭方法を用いて、噴射孔内部まで浸炭処理することができる。なお、浸炭処理に当たっては、噴射ノズルを真空浸炭炉内にセットして、噴射ノズル内外全体を浸炭処理するのが量産に適し、また、容易に浸炭処理できる。
【０００９】
なお、幅方向や高さ方向を０．５ｍｍ〜２ｍｍとしたが、この値は、噴射孔断面からの噴出流が層流となり、噴射孔断面から噴出される研削液等がほぼ同じ断面積で比較的長い距離、例えば加工部まで、研削液等が線状に噴出するような微少孔を具体的に表現するための値である。好ましくは、幅１〜２ｍｍ、高さ０．５〜１ｍｍの矩形、直径０．８〜１．５ｍｍ程度の円形が好ましい。また、孔数は４〜２２個が好ましい。
【００１０】
また、請求項２に記載の発明においては、前記ノズル材質をステンレスとした。浸炭処理をするためには当然母材は鉄系であるが、研削液等がかかるので、防錆の観点からステンレスが好ましい。より具体的には、ＳＵＳ３１６、ＳＵＳ３０４を用いるのが一般的である。
【００１１】
また、請求項３に記載の発明においては、前記噴射ノズルは直線状の一列の噴射孔を有するフラット型噴射ノズルとした。芯無し研削盤や、平面研削盤等の外周面がフラットの円筒タイプの研削砥石の幅方向に研削液等を噴射するのに適している。
【００１２】
一方、先端が鋭角になっている研削盤や、砥石外周幅が狭い切断用（スライス）研削盤等では、研削液を集中させてあてたい。そこで、請求項４に記載の発明においては、前記噴射ノズルは円周状に配設された噴射孔を有する円周型噴射ノズルとした。
【００１３】
さらに、研削液を噴射孔より、略層流状態で噴出させ、略層流状態をほぼ確保しながら研削加工部に供給し、研削加工を行うのが好ましい。
【００１４】
即ち、略層流として研削液を供給可能で、少なくとも噴射孔の近傍を浸炭処理して硬度を上げた噴射ノズルを研削盤に使用してワーク及び砥石に略層流状態で研削液を供給しながら研削加工するので、研削液量を少なく、研削液が散逸することなく確実に必要な加工部へ研削液を供給できる。
【００１５】
なお、研削屑や砥石屑等による噴射孔の目詰まり防止のため、請求項５に記載の発明においては、前記研削液は絶対濾過度２０〜３０μｍのフィルターを介して供給するようにした。
【発明の効果】
【００１６】
本発明においては、微細孔が直線状又は円周状に配置された噴射孔列、拡張室、供給口を備えた噴射ノズルの少なくとも噴射孔の内面及び出入口を浸炭処理し、表面硬さを硬くして、耐摩耗性を高く、また、微細孔の変形、断面減少が少ないので、研磨スラリーを除きかつ濾過されずに混じる微細砥粒屑を含有する研削液等による噴射ノズルの微細な噴射孔の摩耗を防止し、好ましくは研削液等の層流状態を確保し、研削効率がよく、省エネの噴射ノズルを提供するものとなった。なお、研削液等に適しているが、空気、ミスト、その他の気体、液体等の流体の層流状噴出に適用できることはいうまでもない。かかる噴射ノズルを用いて、供給口より研削液を供給して、研磨スラリーを除きかつ濾過されずに混じる研削屑、砥石屑を含む研削液を噴射孔より噴出させ、ワーク及び前記砥石車に研削液を注ぎ研削し、研削液量を少なく、研削液が散逸することなく確実に必要な加工部へ研削液を供給できるので、研削液の消費量が少なく、研削液を処理、供給するクーラント設備への負担も軽くなり、メンテナンスが容易で、エネルギー効率が良く、さらには、加工面精度の向上がはかれる研削液を供給できるものとなった。
【００１７】
また、請求項２に記載の発明においては、ノズル材質をステンレスとした場合には、防錆を確保できるので、研削液の他、腐食が大きな流体に用いることができる。研削液には防錆剤が含有されている場合が多いが、周辺への飛散や、外部環境による錆の発生原因から噴射ノズルの錆の発生を防ぐ。
【００１８】
また、請求項３に記載の発明においては、噴射ノズルを直線状の一列の噴射孔を有するフラット型噴射ノズルとし、外周面がフラットの円筒タイプの研削砥石の幅方向に研削液等を均一に噴射できるので、加工部への研削液の確実な供給が可能であり、研削液の量を減少させ、さらには、加工状況の視認が容易になる。
【００１９】
一方、請求項４に記載の発明においては、噴射ノズルは円周状に配設された噴射孔を有する円周型噴射ノズルとし、研削液を局所的な加工部へあてたので、同様に、研削液の確実な供給が可能であり、研削液の量を減少させ、さらには、加工状況の視認が容易になる。
【００２０】
また、請求項５に記載の発明において、研削液を絶対濾過度２０〜３０μｍのフィルターを介して供給するので、研削砥石屑による目詰まりの発生も少なく、噴射孔の摩耗も少なくなるという効果を奏する。
【発明を実施するための最良の形態】
【００２１】
本発明の実施の形態について、図を参照して説明する。図１は本発明のフラット型噴射ノズルの斜視図、図２は図１のＡ−Ａ線矢印の噴射孔及び拡張室の断面図である。図１に示すように、噴射ノズル１０は、本体１の一端に幅方向が１ｍｍ、高さ方向が０．７ｍｍの矩形断面であって、長さが約３ｍｍの微細孔（噴射孔）２が直線状に２２個配置され噴射孔列を形成する。噴射孔２は二個を一組として、噴射孔から流出する流体間の干渉を防止するための鍔３が設けられている。噴射孔２の反対側に外ねじ４が設けられた供給口５が設けられている。供給口５と噴射孔２とは拡張室６により連通されている。なお、符号７は供給口５と拡張室６との間に設けられた絞りであるが、本発明では開放状態である。本体１のフラット部の幅は約６０ｍｍ、奥行き約２５ｍｍである。なお、このものは、シルベント（登録商標）社製のＳＬ−９７３のステンレスノズル（材質ＳＵＳ３１６相当）を改造したものである。
【００２２】
即ち、本実施例においては、このＳＬ−９７３ステンレスノズルを真空浸炭室に投入し、浸炭処理をした。図２に示すように、噴射孔２の各表面、拡張室６，本体１の各表面が浸炭処理されている。図３は図２に対する測定部を示す図であり、図４は図３の噴射孔２と拡張室６との接続斜面１２の顕微鏡組織である。図４に示すように、表面が浸炭処理されている。
【００２３】
より詳述すると、図５は図４に示す接続斜面１２，噴射孔２の孔内面１１の硬度分布測定結果であり、（ａ）は表、（ｂ）はグラフで表したものである。図５に示すように、本発明品の噴射孔２の孔内面１１の表面硬度は深さ０．１５ｍｍまで３５０〜４５０ＨＶ、接続斜面１２の表面硬度は深さ０．１ｍｍまで３５０ＨＶと高硬度を示している。これに対し浸炭処理しない比較品はそれぞれ１６０〜２５０ＨＶとなっており、本発明品は浸炭処理により、０．１ｍｍまでの表面硬度を高くされていることがわかる。さらに、浸炭処理を施すことも可能であるが、本発明において、研削液等の使用にあたっては充分な硬度である。
【００２４】
次に、前述した実施品を、切削加工に使用した場合について図を参照して説明する。図６は本発明実施例を示す研削加工部を示す写真、図８は従来の扁平ノズルを用いた研削加工部を示す写真である。図８に示すように、従来のものでは、扁平ノズル２０から大量の研削液２１を加工部２２にかけるので、消費量が激しく加工部も視認しずらく、研削液２１も飛散している。
【００２５】
これに対し、本実施例においては、噴射ノズル１０の内外面が浸炭処理されているので、防錆効果も高く、特に微細孔からなる噴射孔２の孔内面１１も浸炭処理されているので、研削屑、研削砥石の砥粒屑等が含まれていても摩耗が少なく、長寿命であるので、ノズルとしての使用が可能となった。従って、図６に示すように、噴射ノズル１０の噴射孔２から層流状に研削液が噴出され、糸状に所定の加工部２２に供給が可能となった。また、研削液の量も少なく、加工部も視認し易く、研削液の飛散も少なくできる。従って、クーラントシステム等のメンテナンスも容易となり、研削加工精度も向上する研削加工方法となった。
【００２６】
図７は本発明の噴射ノズルの他の実施例を示す。図７に示すものは、噴射孔２を円周状に配置した円周型噴射ノズル１５である。前述したフラット型噴射ノズル１０とは、噴射孔の配置が異なるため、形状がことなるが、同機能を有しており、同様な部分については、前述したと同符号を付し説明を省略する。図７の円周型噴射ノズルは、加工部が狭いものに適する。
【図面の簡単な説明】
【００２７】
【図１】本発明のフラット型噴射ノズルの斜視図である。
【図２】図１のＡ−Ａ線矢印の噴射孔及び拡張室の断面図である。
【図３】図２に対する表面近傍硬さの測定部を示す図である。
【図４】図３の噴射孔２と拡張室６との接続斜面１２の顕微鏡組織である。
【図５】図４に示す接続斜面１２，噴射孔２の孔内面１１の硬度分布測定結果であり、（ａ）は表、（ｂ）はグラフで表したものである。
【図６】本発明の研削加工方法の実施例を示す研削加工部を示す写真である。
【図７】本発明の噴射ノズルの他の実施例を示す円周型噴射ノズルの斜視図である。
【図８】従来の扁平ノズルを用いた研削加工方法の研削加工部を示す写真である。
【符号の説明】
【００２８】
１    本体
２    噴射孔（微細孔）
６    拡張室
５    供給口
１１  噴射孔の孔内面
１０  （フラット型）噴射ノズル
１５  噴射ノズル
２１  研削液
２２  加工部
【図１】
0004835220.tif 000002
【図２】
0004835220.tif 000003
【図３】
0004835220.tif 000004
【図４】
0004835220.tif 000005
【図５】
0004835220.tif 000006
【図６】
0004835220.tif 000007
【図７】
0004835220.tif 000008
【図８】
0004835220.tif 000009